(57)【特許請求の範囲】
【請求項１】
アニオン導電性電解質および２つの電極を備える、蓄電デバイスであって、前記電解質の両側に位置する前記電極間をＯ2-イオンが移動し、一方の電極が、前記Ｏ2-イオンのリザーバであり、かつ前記Ｏ2-イオンが前記電極間を双方向に移動可能にしてなり、
前記２つの電極の内、一方の電極が金属の電極であり、かつ他の第二の電極が、ガス電極であり、さらに前記金属の電極が前記Ｏ2-イオンのリザーバであり、
前記金属の電極は、前記電解質の延長として形成された、金属成分を含む導電性骨格を備えることを特徴とする蓄電デバイス。
【請求項２】
前記デバイスが充電モードおよび放電モードである場合、前記Ｏ2-イオンが前記電極間を双方向に移動し、かつガス燃料は用いられない、請求項１に記載の蓄電デバイス。
【請求項３】
セルのバンクを得るために電気的に接続された、請求項１に記載の複数の蓄電デバイス。
【請求項４】
請求項１または２に記載の蓄電デバイスを用いるバッテリーセルであって、前記セルが充電モードおよび放電モードで作動して、前記金属の電極に電気エネルギーを蓄電可能とし、ここで、前記放電モードが：
ｙＭｅ＋ｘ／２Ｏ2＝ＭｅyＯxであり、
前記充電モードが：
ＭｅyＯx＝ｘ／２Ｏ2＋ｙＭｅであり、かつここでｘ／ｙ＝０．５〜３．０であり、かつＭｅ＝金属である、
バッテリーセル。
【請求項５】
前記金属の電極が、Ｓｃ、Ｙ、Ｌａ、Ｔｉ、Ｚｒ、Ｈｆ、Ｃｅ、Ｃｒ、Ｍｎ、Ｆｅ、Ｃｏ、Ｎｉ、Ｃｕ、Ｎｂ、Ｔａ、Ｖ、Ｍｏ、ＰｄおよびＷからなる群より選択される任意の単相金属材料、ならびにＳｃ−Ｓｃ2Ｏ3、Ｙ−Ｙ2Ｏ3、Ｌａ−Ｌａ2Ｏ3、Ｔｉ−ＴｉＯ2、Ｚｒ−ＺｒＯ2、Ｈｆ−ＨｆＯ2、Ｃｅ−ＣｅＯ2、Ｃｒ−Ｃｒ2Ｏ3、Ｍｎ−Ｍｎ2Ｏ3、Ｍｎ−Ｍｎ3Ｏ4、Ｍｎ−ＭｎＯ、Ｆｅ−ＦｅＯ、Ｆｅ−Ｆｅ3Ｏ4、Ｆｅ−Ｆｅ2Ｏ3、Ｃｏ−ＣｏＯ、Ｃｏ−Ｃｏ3Ｏ4、Ｃｏ−Ｃｏ2Ｏ3、Ｎｉ−ＮｉＯ、Ｃｕ−Ｃｕ2Ｏ、Ｃｕ−ＣｕＯ、Ｎｂ−ＮｂＯ、Ｎｂ−ＮｂＯ2、Ｎｂ−Ｎｂ2Ｏ5、Ｔａ−Ｔａ2Ｏ5、Ｖ−Ｖ2Ｏ5、Ｖ−ＶＯ2、Ｖ−Ｖ2Ｏ3、Ｖ−ＶＯ、Ｍｏ−ＭｏＯ2、Ｍｏ−ＭｏＯ3、Ｐｄ−ＰｄＯおよびＷ−ＷＯ3からなる群より選択される任意の二相材料から構成される、請求項４に記載のバッテリーセル。
【請求項６】
前記二相の組成において、前記金属対金属酸化物の比が、０：１００〜１００：０であり、かつガス燃料は用いられない、請求項５に記載のバッテリーセル。
【請求項７】
前記金属の電極が、Ｔｉ、Ｃｒ、Ｍｎ、Ｆｅ、Ｃｏ、Ｎｉ、Ｃｕ、ＭｏおよびＷからなる群より選択される任意の単相の金属材料、ならびにＴｉ−ＴｉＯ2、Ｃｒ−Ｃｒ2Ｏ3、Ｍｎ−Ｍｎ2Ｏ3、Ｆｅ−ＦｅＯ、Ｃｏ−ＣｏＯ、Ｎｉ−ＮｉＯ、Ｃｕ−Ｃｕ2Ｏ、Ｍｏ−ＭｏＯ2およびＷ−ＷＯ3からなる群より選択される任意の二相の金属材料から構成される、請求項４に記載のバッテリーセル。
【請求項８】
前記金属の電極が、Ｍｎ、Ｆｅ、ＭｏおよびＷからなる群より選択される任意の単相の金属材料、ならびにＭｎ−Ｍｎ2Ｏ3、Ｆｅ−ＦｅＯ、Ｍｏ−ＭｏＯ2およびＷ−ＷＯ3からなる群より選択される任意の二相の金属材料から構成される、請求項４に記載のバッテリーセル。
【請求項９】
前記金属の電極が、Ｆｅ−ＦｅＯ、Ｍｎ−Ｍｎ2Ｏ3、Ｗ−ＷＯ3およびＭｏ−ＭｏＯ2からなる群より選択される、請求項４に記載のバッテリーセル。
【請求項１０】
前記金属の電極が、２つの金属で形成した合金の任意の組み合わせ、ならびに２つの酸化物で形成した固溶体の任意の組み合わせから構成される、請求項４に記載のバッテリーセル。
【請求項１１】
前記電解質がアニオンを伝導し、かつ前記金属の電極が、前記電解質の延長として形成された、金属成分を含む導電性骨格を備える、請求項４に記載のバッテリーセル。
【請求項１２】
請求項４ないし１１のいずれかに記載のバッテリーセルを用い、かつ複数の電気接続された中実または中空の細長い管状のセルを含むセルのバンクであって、各々のセルは、充電モードおよび放電モードで作動可能であり、各々のセルは、単相または二相の金属の材料を有し、これらの材料は、４００℃を超える融点を有する第一の電極として使用され、かつ電解質へ空気を移動することができる第二の電極として使用されるために、酸化可能であり、さらに酸化物−イオンを移動し得るそれらの間の電解質を備え、ここで前記金属の電極は、酸素のリザーバであり、ここで前記放電モードは：
ｙＭｅ＋ｘ／２Ｏ2＝ＭｅyＯxであり、
前記充電モードは：
ＭｅyＯx＝ｘ／２Ｏ2＋ｙＭｅであり、ここでｘ／ｙ＝０．５〜３．０であり、Ｍｅ＝金属であり、さらに、前記セルのバンクは電気エネルギーを蓄電し、かつ第二の電極材料に接触するための空気の供給源を有する、セルのバンク。
【請求項１３】
前記第一の電極が５００℃を超える融点を有し、ガス燃料は用いられず、固体の前記セルは、任意の幾何形状を有し得る、請求項１２に記載のセルのバンク。
【請求項１４】
請求項１２に記載のセルのバンクであって、前記第二の電極が、ある一定の温度で酸素の一定の分圧を保持する任意の固相であり、かつ前記酸化のためのオキシダントガスが任意の酸素含有ガスである、セルのバンク。
【請求項１５】
前記金属の電極が、Ｓｃ、Ｙ、Ｌａ、Ｔｉ、Ｚｒ、Ｈｆ、Ｃｅ、Ｃｒ、Ｍｎ、Ｆｅ、Ｃｏ、Ｎｉ、Ｃｕ、Ｎｂ、Ｔａ、Ｖ、Ｍｏ、ＰｄおよびＷからなる群より選択される任意の単相金属材料、ならびにＳｃ−Ｓｃ2Ｏ3、Ｙ−Ｙ2Ｏ3、Ｌａ−Ｌａ2Ｏ3、Ｔｉ−ＴｉＯ2、Ｚｒ−ＺｒＯ2、Ｈｆ−ＨｆＯ2、Ｃｅ−ＣｅＯ2、Ｃｒ−Ｃｒ2Ｏ3、Ｍｎ−Ｍｎ2Ｏ3、Ｍｎ−Ｍｎ3Ｏ4、Ｍｎ−ＭｎＯ、Ｆｅ−ＦｅＯ、Ｆｅ−Ｆｅ3Ｏ4、Ｆｅ−Ｆｅ2Ｏ3、Ｃｏ−ＣｏＯ、Ｃｏ−Ｃｏ3Ｏ4、Ｃｏ−Ｃｏ2Ｏ3、Ｎｉ−ＮｉＯ、Ｃｕ−Ｃｕ2Ｏ、Ｃｕ−ＣｕＯ、Ｎｂ−ＮｂＯ、Ｎｂ−ＮｂＯ2、Ｎｂ−Ｎｂ2Ｏ5、Ｔａ−Ｔａ2Ｏ5、Ｖ−Ｖ2Ｏ5、Ｖ−ＶＯ2、Ｖ−Ｖ2Ｏ3、Ｖ−ＶＯ、Ｍｏ−ＭｏＯ2、Ｍｏ−ＭｏＯ3、Ｐｄ−ＰｄＯおよびＷ−ＷＯ3からなる群より選択される任意の二相材料から構成される、請求項１２に記載のセルのバンク。
【請求項１６】
前記二相の組成において、前記金属対金属酸化物の比が、０：１００〜１００：０であり、かつガス燃料は用いられない、請求項１２に記載のセルのバンク。
【請求項１７】
前記金属の電極が、Ｔｉ、Ｃｒ、Ｍｎ、Ｆｅ、Ｃｏ、Ｎｉ、Ｃｕ、ＭｏおよびＷからなる群より選択される任意の単相の金属材料、ならびにＴｉ−ＴｉＯ2、Ｃｒ−Ｃｒ2Ｏ3、Ｍｎ−Ｍｎ2Ｏ3、Ｆｅ−ＦｅＯ、Ｃｏ−ＣｏＯ、Ｎｉ−ＮｉＯ、Ｃｕ−Ｃｕ2Ｏ、Ｍｏ−ＭｏＯ2およびＷ−ＷＯ3からなる群より選択される任意の二相の金属材料から構成される、請求項１２に記載のセルのバンク。
【請求項１８】
前記金属の電極が、Ｍｎ、Ｆｅ、ＭｏおよびＷからなる群より選択される任意の単相の金属材料、ならびにＭｎ−Ｍｎ2Ｏ3、Ｆｅ−ＦｅＯ、Ｍｏ−ＭｏＯ2およびＷ−ＷＯ3からなる群より選択される任意の二相の好ましい金属材料から構成される、請求項１２に記載のセルのバンク。
【発明の詳細な説明】
【技術分野】
【０００１】
本出願は、酸化物−イオンバッテリーのセルバンクおよびモジュール構成を備える蓄電デバイス（ＥＬＥＣＴＲＩＣＡＬ  ＳＴＯＲＡＧＥ  ＤＥＶＩＣＥ  ＩＮＣＬＵＤＩＮＧ  ＯＸＩＤＥ−ＩＯＮ  ＢＡＴＴＥＲＹ  ＣＥＬＬ  ＢＡＮＫ  ＡＮＤ  ＭＯＤＵＬＥ  ＣＯＮＦＩＧＵＲＡＴＩＯＮＳ）という名称の２００９年８月１０日出願の米国仮特許出願第６１／２３２，５３３号に対して、合衆国法典３５巻（米国特許法）第１１９条（ｅ）項により優先権を主張する。
【０００２】
アニオン導電性電解質を備え、電解質のいずれかの側の上で電極間のイオン移動がある、蓄電デバイス。本発明はまた、２つの電極間で酸化物−イオンの移動がある、電解質酸化物−イオン導体を用いて電気エネルギーを蓄電するためのモジュール、セルのバンクおよびセルの電気化学的構成に関する。
【背景技術】
【０００３】
高温の固体酸化物電解質燃料電池は、当該分野で周知であり、典型的には約５００℃を超える温度で、化学的エネルギーを直流の電気エネルギーへ変換する。この温度は、固体の電解質を十分に導電性にするために必要である。安定化されたジルコニアが主な電解質である。このような燃料電池は、例えば、特許文献１（Ｉｓｅｎｂｅｒｇ）によって教示されている。固体酸化物燃料電池（「ＳＯＦＣ」）の一般的な作動原理および一般的な反応は、自明であり、先行技術として図１に示されている。空気および必要なガス燃料、例えば天然ガスは、共に、約８００℃〜約１０００℃で電気を生じるためだけに利用されている。この種のＳＯＦＣは、金属／セラミックの燃料電極１０、ガス状に再形成された天然ガス燃料およびセラミックの高密度固体電解質１１および多孔性セラミック空気電極１２を利用する。セラミックスまたは金属セラミックのみが、これらの高温に耐え得るので、金属は用いられない。燃料１３は、Ｆとして示しており、オキシダントまたは空気Ａは１４で示す。
【０００４】
エヌ・キュー・ミン（Ｎ．Ｑ．Ｍｉｎｈ）は、非特許文献１において、種々の燃料電池のデザイン、例としては、管状、三角形および他の構成、ならびに用いられる材料および伴う電気化学的反応を詳細に記載している。例えば、その論文は、セグメント化された連続セル（ｃｅｌｌ−ｉｎ−ｓｅｒｉｅｓ（バンド付きで（ｂａｎｄｅｄ）かつ差し込み式（ｂｅｌｌ−ａｎｄ−ｓｐｉｇｏｔ））、モノリシック（同時流および直交流）、および平板デザインを具体的に詳細に記載している。サーメットの燃料電極（アノード）材料、例えば、ニッケルまたはコバルト／イットリア安定化ジルコニアもまた検討されており、それらの熱膨張の係数の問題も同様である。
【０００５】
エネルギーの発生に加えて、バッテリーはまた、エネルギーを蓄えもする。電力の蓄電は、電気の節約の効果的な増強にとって、および多くの再生可能なエネルギー技術の実施にとって重要である。過去２０年間にわたって、電気エネルギーの蓄電の需要は、携帯、運輸、ならびに負荷平準化および中央バックアップ適用の分野でかなり大きくなった。現在の電気化学的なエネルギー蓄電システムは、重要な新しい市場に浸透するには単にコストがかさみ過ぎで、依然としてより高いパーフォーマンスが必要とされており、環境的に受入れ可能なものが望まれる。電力蓄電の科学および技術の大きな変化によって、大きい市場の拡大のために必要な、より低コストかつより高寿命で、より高くかつ速いエネルギー貯蔵を可能にする強い要請がある。これらの変化のほとんどは、カチオンおよび／またはアニオンとより急速かつ可逆的に反応する、より大きい酸化還元能力を示す、新規な材料および／または革新的な概念を必要とする。
【０００６】
バッテリーは、電力を蓄電する最も一般的な形態であり、これは以下の範囲にわたる：標準通常型鉛−酸セル、Ｂｒｏｗｎによって特許文献２に教示される原子力潜水艦の非標準型鉄−銀バッテリー、ならびにＶｅｎｋａｔｅｓａｎ  ｅｔ．ａｌの特許文献３や、Ｋｉｔａｙａｍａの特許文献４、およびＹｏｕｎｇ  ｅｔ．ａｌの特許文献５によって教示されるニッケル−金属ハイブリッド（ＮｉＭＨ）バッテリー。また、特許文献６（Ｂｕｚｚｅｌｌｉ）、Ｉｓｅｎｂｅｒｇの特許文献や７、特許文献８，特許文献９および特許文献１０（それぞれ、Ｊａｎｇ，ＢｕｒｃｈａｒｄｔおよびＣｈｕａ  ｅｔ．ａｌ）において教示される金属−空気セル、ならびに特許文献１１および特許文献１２（それぞれ、Ｋａｓｈｉｎｏ  ｅｔ．ａｌ、およびＯｋｕｙａｍａ  ｅｔ．ａｌ）において教示される空気バッテリーも公知である。リチウム−イオンバッテリーは、Ｏｈａｔａの特許文献１３に教示される。これらの後者の金属−空気、ニッケル−金属ハイブリッドおよびリチウム−イオンのバッテリーセルは、液体電解質のシステムを必要とする。
【０００７】
バッテリーのサイズは、時計に用いられるボタン型のセルから、メガワットの負荷レベルの適用にまでおよぶ。それらは一般には、効率的な蓄電デバイスであって、出力エネルギーは典型的には、最大の電力密度を除けば、入力エネルギーの９０％を超える。再充電可能なバッテリーは、長年にわたって、鉛−酸からニッケル−カドミウムおよびニッケル−金属ハイブリッド（ＮｉＭＨ）を経てリチウム−イオンまで進化してきた。ＮｉＭＨバッテリーは、コンピューターおよび携帯電話などの電気的デバイスの最初の主力製品であったが、それらは、リチウム−イオンバッテリーの高い蓄電能力の理由で、リチウム−イオンのバッテリーによって市場がほぼ完全に置き換えられた。今日では、ＮｉＭＨの技術は、ハイブリッドの電気自動車で用いられる主なバッテリーであるが、リチウムバッテリーの安全性および寿命が改善され得るならば、よりハイパワーのエネルギーおよびより低コストのリチウムバッテリーによって、置き換えられると考えられる。進歩したバッテリーの中でも、リチウム−イオンは、ほとんどの再充電可能な電気的デバイスの有力な電源である。
【０００８】
大容量のエネルギーを、必要に応じて、迅速かつ可逆的に容易に放電および充電できる、劇的に新しい電気エネルギーの蓄電デバイスが必要とされている。また、簡易であって、かつ大きなメンテナンスなしに長年にわたって作動できるデバイスも必要とされている。炭素質燃料ガス、例えば、天然ガス燃料、炭化水素燃料、またはその改質されたＨ2燃料のようなもので作動する必要が無いデバイスも必要とされる。このデバイスは以下を有する必要がある：
・  簡易なセルおよびモジュールの構造；
・  一実施形態では、放電および充電の界面反応を容易に達成するための約４００℃〜５００℃を超える作動温度；
・  高い理論的なエネルギー密度；
・  全て固体状態の構成要素；
・  低いシステムの費用；ならびに
・  低電力損失の電流収集。
【先行技術文献】
【特許文献】
【０００９】
【特許文献１】米国特許第４，３９５，４６８号明細書
【特許文献２】米国特許第４，０７８，１２５号明細書
【特許文献３】米国特許第５，８５６，０４７号明細書
【特許文献４】米国特許第６，３９９，２４７号（Ｂ１）明細書
【特許文献５】米国特許第７，２６１，９７０号明細書
【特許文献６】米国特許第３，９７７，９０１号明細書
【特許文献７】米国特許第４，０５４，７２９号明細書
【特許文献８】米国特許出願公開第２００６／００６３０５１号明細書
【特許文献９】米国特許出願公開第２００７／００７７４９１号明細書
【特許文献１０】米国特許出願公開第２００７／０２５９２３４号明細書
【特許文献１１】米国特許出願公開第２００３／０１４３４５７号明細書
【特許文献１２】米国特許出願公開第２００４／０２４１５３７号明細書
【特許文献１３】米国特許第７，３９６，６１２号（Ｂ２）明細書
【非特許文献】
【００１０】
【非特許文献１】エヌ・キュー・ミン（Ｎ．Ｑ．Ｍｉｎｈ），セラミック・フューエル・セルズ（Ｃｅｒａｍｉｃ  Ｆｕｅｌ  Ｃｅｌｌｓ），ジャーナル・オブ・アメリカン・セラミック・ソアイアティー（Ｊｏｕｒｎａｌ  ｏｆ  Ａｍｅｒｉｃａｎ  Ｃｅｒａｍｉｃ  Ｓｏｃｉｅｔｙ），１９９３年，７６巻、３号，５６３−５８８頁
【発明の概要】
【発明が解決しようとする課題】
【００１１】
本発明の主な目的は、上記のニーズの適応する、バッテリーセル、セルバンクおよびモジュール構成を提供することである。
【課題を解決するための手段】
【００１２】
アニオン導電性電解質および２つの電極を備える、蓄電デバイスであって、電解質のいずれかの側の上で電極間のイオン移動があり、一方の電極が、イオンのリザーバであり、かつイオンが２つの電極間で前後に移動され得る、蓄電デバイスを提供することによって、上記のニーズは提供され、かつ目的は達成される。このイオンとしてはＯ2-、ＣＯ32-、Ｓ2-、ＰＯ43-、Ｉ-、Ｆ-およびＣｌ-、ならびにそれらの混合物からなる群より選択される、負に荷電されたイオンが挙げられる。ここで、ガス燃料は作動のために必要ではない。基本的な動作は、後に述べる図２Ａおよび図２Ｂに示される。
【００１３】
充電モードおよび放電モードで作動して、上記金属の電極に電気エネルギーを蓄電し得る、酸化物−イオン電解質導体と組み合わせた金属の電極を用いるセルのバンクであって、ここで、前記放電モードが：
ｙＭｅ＋ｘ／２Ｏ2＝ＭｅyＯx
であり、かつ前記充電モードが：
ＭｅyＯx＝ｘ／２Ｏ2＋ｙＭｅであり、ここでｘ／ｙ＝０．５〜３．０であり、かつＭｅ＝金属である、セルのバンクを提供することによって、上記のニーズは満たされ、かつ上記目的は達成される。
【００１４】
本発明はまた、複数の電気接続された中実または中空の細長い管状のセルを含むセルのバンクであって、各々のセルは、充電モードおよび放電モードで作動可能であり、各々のセルは、単相または二相の金属の材料を有し、これらの材料は、４００℃を超える融点を有する第一の電極として使用され、かつ電解質へ空気を移動することができる第二の電極材料として使用されるべく酸化されることが可能であり、さらに酸化物−イオンを移動し得るそれらの間の電解質を備え、ここで前記金属の電極は、酸素のリザーバであり、ここで前記放電モードは：
ｙＭｅ＋ｘ／２Ｏ2＝ＭｅyＯxであり、
前記充電モードは：
ＭｅyＯx＝ｘ／２Ｏ2＋ｙＭｅであり、ここでｘ／ｙ＝０．５〜３．０であり、Ｍｅ＝金属であり、さらに、前記セルのバンクは電気エネルギーを蓄電し、かつ第二の電極材料に接触するための空気の供給源を有する、セルのバンクにある。好ましくは、複数のセルのバンクは最終的にモジュールを提供するために接続され得る。好ましくは、上記金属の第一の電極は、５００℃を超える融点を有する。ガス燃料は用いられないことに注目することが重要である。さらに、図１８Ａに示されるような平面的な幾何形状を用いてもよい。これは、本明細書に記載される全てのセルのバンクに適用可能である。
【００１５】
本明細書において用いる「リザーバ」という用語は、アニオンに関連する種が、電極中で捕獲／保持されることができ、かつ遊離可能であるということを意味するものとして定義される。「中空の細長い管状のセル」という用語は、本明細書において後で定義する。酸化物イオンは、Ｏ2-である。「固体セル」という用語は、管状、三角形および四角、三角などの断面などの任意の他の幾何形状の構成を含む。
【００１６】
本発明はさらに、複数の電気的にインターコネクションされたセルのバンクを含む蓄電モジュールにあり、各々のセルのバンクは、複数の電気的に接続された中空の細長い管状のセルを備え、各々のセルは、充電モードおよび放電モードで作動でき、各々のセルは、単相または二相の金属材料であって、この材料が５００℃を超える融点を有する第一の電極としての使用のために酸化され得る金属材料と、空気を電解質に移動し得る第二の電極材料と、それらの間の電解質であって、酸素イオンを移動し得る電解質とを備え、ここで前記金属の第一の電極は酸素のリザーバであり、かつ前記放電モードは：
ｙＭｅ＋ｘ／２Ｏ2＝ＭｅyＯxであり、かつ前記充電モードは：
ＭｅyＯx＝ｘ／２Ｏ2＋ｙＭｅ、ｘ／ｙ＝０．５〜３．０であり、ここでＭｅ＝金属であり、
かつここで前記セルのバンクは電気エネルギーを蓄電し、かつ第二の電極材料に接触するための空気の供給源を有する。この蓄電モジュールは、５５０℃〜６５０℃という中温／高温で効果的に作動し得る。
本発明をさらによく理解するために、図面で示される、本発明の好ましい例示的な実施形態を参照することができる。
【図面の簡単な説明】
【００１７】
【図１】先行技術のＳＯＦＣの作動原理を図示する。
【図２Ａ】ガス燃料を使用せずに、Ａ含有ガスを利用しする、アニオンＡ導体に基づく本発明のエネルギー蓄電デバイスの最も広義の例を図示する。
【図２Ｂ】ガス燃料を使用せずに、空気を利用する、本発明の電気エネルギー蓄電デバイスの一実施形態の作動原理を図示する。
【図３】本発明の電気エネルギー蓄電デバイスの両方の電極の反応の例を図示する。
【図４Ａ】固体内部金属電極基体を備える、本発明で用いられ得る、種々の可能な管状セル構成の１つを図示する。
【図４Ｂ】固体内部金属電極基体を備える、本発明で用いられ得る、種々の可能な管状セル構成の１つを図示する。
【図４Ｃ】固体内部金属電極基体を備える、本発明で用いられ得る、種々の可能な管状セル構成の１つを図示する。
【図５】種々の金属および酸化物材料に関する、ＥＭＦ（対空気、電圧）対Ｔ（Ｋ）のグラフである。
【図６】種々の金属および酸化物材料に関する、理論的エネルギー密度対Ｔ（Ｋ）のグラフである。
【図７】種々の金属および酸化物材料に関する、熱力学的電気効率対Ｔ（Ｋ）のグラフである。
【図８】種々の金属および酸化物材料に関する、費用（＄／ｋＷｅｈ）対Ｔ（Ｋ）のグラフである。
【図９】種々の金属材料に関する、最大電流密度対時間のグラフである。
【図１０Ａ】８５０ｃｍ2というセル活性面積での、最大アンペア時対種々の金属材料のグラフである。
【図１０Ｂ】１ｃｍ2あたりの最大アンペア時対種々の金属材料のグラフである。
【図１１】放電過程の間に金属電極において生じる金属酸化物の２つの平行な機構の模式図であって、ここでは混合導電相は、界面で考慮されるだけである。
【図１２】放電過程の間に金属電極で生じる金属酸化物の２つの平行な機構の模式図であって、ここでは混合導電相は、バルクで考慮される。
【図１３】容積の安定な混合導電材料の電解質界面骨格に含まれる金属電極粒子の模式図である。
【図１４】気相Ｏ2によって酸化されている金属スポンジを有する隔てられた金属電極および電流コレクタの模式図である。
【図１５】電解質を保護するため、金属酸化の間、容積膨張問題を制御／軽減するための段階的な金属電極の模式図である。
【図１６】多孔性空気電極基体に基づく管状モジュール中の基本的な反復性酸化物−イオンバッテリーセルユニットの模式的断面図である。
【図１７】多孔性金属基体に基づく管状モジュール中の基本的な反復性酸化物バッテリーセルユニットを示す模式的断面図である。
【図１８Ａ】平面モジュールでの、基本的な反復性酸化物−イオンのバッテリーセルユニットの模式的断面図である。
【図１８Ｂ】デルタモジュールまたは三角形モジュールでの、基本的な反復性酸化物−イオンバッテリーセルユニットの模式的断面図である。
【図１９】化学的充電を用いる、酸化物−イオンバッテリーモジュールの基本的な反復性ユニットの模式図である。
【図２０】本発明を最もよく示しており、平行なセルおよび直列のセルのバンクを有する各々のセルが管状シート中にろう付けされたセルのバンクの略図である。
【図２１】電気的に直列に接続されたセルのバンクの三次元図で一実施形態を図示する。
【図２２】セルのモジュールの一実施形態の三次元図である。
【発明を実施するための形態】
【００１８】
本発明の電気的な蓄電デバイスの最も広義の作動原理を図２Ａに示しており、ここでは、燃料を含まないガス１６が、Ａ−ガス電極１７に接触し、かつＡ導電性導体／電解質１８は、Ａ−ガス電極および金属の電極１９に接して配置され、ここには電気回路、負荷２０およびＤＣ供給２１がある。図２ＡにおいてＡ−ガスとは、アニオン「ＡZ-」を形成するガスであり、アニオン「ＡZ-」のZは、イオンの価数を示す整数である。さらに、アニオン導電性電解質があり、ここでは、電極のいずれかの側で電極間のイオンの移動があり、このようなイオンは、Ｏ2-、ＣＯ2-、Ｓ2-、ＰＯ43-、Ｉ-、Ｆ-およびＣｌ-のうちの少なくとも１つから選択される。本発明の酸化物−イオンバッテリー構成の一実施形態の作動原理を、図２Ｂに模式的に示す。放電モードでは、酸化物−イオンであるアニオンは、酸素化学電位の勾配の駆動力のもとで、酸素側（この場合空気側）の高い分圧から酸素側（金属−金属酸化物電極）の低い分圧まで移動する。充電モードでは、酸化物−イオンは、電場の駆動力のもとで、酸素側の低い分圧から酸素側の高い分圧まで移動するように強制される。ここで、空気１６'は空気電極１７'に接触する。酸素イオン導体電解質は、空気電極と金属の（金属−金属酸化物）電極１９'との間にある。負荷は、２０'として、Ｄ．Ｃ．電力供給は２１'として示される。充電および放電の経過の間に生じる対応する電極の反応を図３に図示する。放電モードのもとでは、金属は、発熱をともなって金属酸化物に酸化されるが、充電モードのもとでは、金属酸化物は、吸熱を伴って金属に還元される。前記放電過程は、Ｍｅ＝金属として：
ｙＭｅ＋ｘ／２Ｏ2＝ＭｅyＯxであり、
かつ前記充電過程は：
ＭｅyＯx＝ｘ／２Ｏ2＋ｙＭｅであり、
ここでｘ／ｙは好ましくは０．５〜３．０である。ここで、空気電極は１７"として、電解質は１８"として、金属電極は１９"として示される。
【００１９】
管状のセル構成が好ましく、簡便のために全体を通して図示されている。しかし、これは決して限定的に解釈されるべきではない。なぜなら他の「中空、細長い管状のセル」構造としては、Ｉｓｅｎｂｅｒｇによる米国特許第４，７２８，５８４号の波型のデザイン、および米国特許出願公開第２００８／０００３４７８号（Ａ１）（Ｇｒｅｉｎｅｒ  ｅｔ．ａｌ）に記載された三角形、四角形、楕円形、階段状三角形および蛇行構造が包含され、全てが本明細書における「中空の細長い管状の」セルと定義される。本発明において使用される種々の中空の細長い管状のセルデザインは、図４Ａ、図４Ｂおよび図４Ｃに示される。また、三角形の「デルタ型のセル」（図１８Ｂ）が有用である場合もある。図４Ａ、図４Ｂおよび図４Ｃでは、空気またはオキシダントは２４であり、精製された不活性な（燃料でない）ガスは２５であり、空気電極は２６であり、電解質は２７であり、金属電極は２８であり、セラミックインターコネクションは２９であり、かつ金属「基体」は３０である。本発明の複雑性のせいで、図にはある程度前後で見直しがあろう。
【００２０】
セル構成は、管状の様式を図４Ａに示すが、燃料ガスは用いず、空気のみである。全部で４つの機能的な層がある：内部多孔性金属支持基体３０、空気電極２６、電解質２７および外側金属電極２８。多孔性金属基体の管は、「ワンススルー」である。オキシダントである空気が、この多孔性金属の管の内面に供給される。外側金属または金属の電極は、不活性ガスによって保護された閉鎖環境にとどまる。
【００２１】
図４Ａの多孔性金属基体３０は、主にＦｅ、ＣｒおよびＭｎの金属ならびにＴｉ、Ｎｂ、Ｚｒ、Ｃｅ、ＬａおよびＹのようなわずかな添加物を含むフェライト系ステンレス鋼から構成される。空気電極層は、導電性の相ＬａＭｎＯ3ベースのペロブスカイトおよび酸化物−イオン導電相の酸化スカンジウムドープしたジルコニアの二相混合物からなる。電解質層は、酸化スカンジウムドープジルコニアの単相からなる。
【００２２】
多孔性金属基体はまた、多孔性の空気電極によって置き換えられてもよい。空気電極２６は、図４Ｂでは、ＣａドープしたＬａＭｎＯ3を含んでもよい。この場合、ＣａドープしたＬａＣｒＯ3などを含むセラミックのインターコネクションストリップも、細長い管状表面の上に必要である。図４Ｂは、この空気電極支持された酸化物−イオンバッテリー構成の断面図を示しており、また、燃料ガスは用いられていない。
【００２３】
別のセル構成を、図４Ｃに模式的に示す。図４Ｃでは、燃料ガスは用いておらず、金属電極の管または中実ロッド２８を、セルの外側に空気を有する支持基体の例として用いる。中実の中央金属電極２８は、環状、四角形、不整形または任意の幾何学的形状であってもよく、従って、「中実セル（ｓｏｌｉｄ  ｃｅｌｌ）」という用語は、本明細書において用いる場合、それらの任意の形状であってもよい。金属電極ロッドは濃密であっても多孔性であってもいずれでもよい。電解質および空気電極層は連続して、金属電極基体上に配置される。このデザインでは、保護用の不活性ガスはもはや不必要である。本発明のセルの最も重要な構成要素は、酸素のリザーバとして機能する金属電極２８である。４００℃を超える融点を有するという要件以外に、他の重要な基準は以下である：
・  熱力学的ＥＭＦ（起電力）；
・  理論的なエネルギー密度（メガジュール／材料１ｋｇ）；
・  熱力学的電気効率；
・  費用（＄／ｋワット時ｅｈ）［ｅ＝電力；ｈ＝時間］；
・  最大電流密度（能力を決定する）；および
・  最大電荷貯蔵（アンペア時／ｃｍ2）。
【００２４】
これらの考慮に基づき、金属電極は、Ｓｃ、Ｙ、Ｌａ、Ｔｉ、Ｚｒ、Ｈｆ、Ｃｅ、Ｃｒ、Ｍｎ、Ｆｅ、Ｃｏ、Ｎｉ、Ｃｕ、Ｎｂ、Ｔａ、Ｖ、Ｍｏ、ＰｄおよびＷのうちの任意の単相金属材料、ならびにＳｃ−Ｓｃ2Ｏ3、Ｙ−Ｙ2Ｏ3、Ｌａ−Ｌａ2Ｏ3、Ｔｉ−ＴｉＯ2、Ｚｒ−ＺｒＯ2、Ｈｆ−ＨｆＯ2、Ｃｅ−ＣｅＯ2、Ｃｒ−Ｃｒ2Ｏ3、Ｍｎ−Ｍｎ2Ｏ3、Ｍｎ−Ｍｎ3Ｏ4、Ｍｎ−ＭｎＯ、Ｆｅ−ＦｅＯ、Ｆｅ−Ｆｅ3Ｏ4、Ｆｅ−Ｆｅ2Ｏ3、Ｃｏ−ＣｏＯ、Ｃｏ−Ｃｏ3Ｏ4、Ｃｏ−Ｃｏ2Ｏ3、Ｎｉ−ＮｉＯ、Ｃｕ−Ｃｕ2Ｏ、Ｃｕ−ＣｕＯ、Ｎｂ−ＮｂＯ、Ｎｂ−ＮｂＯ2、Ｎｂ−Ｎｂ2Ｏ5、Ｔａ−Ｔａ2Ｏ5、Ｖ−Ｖ2Ｏ5、Ｖ−ＶＯ2、Ｖ−Ｖ2Ｏ3、Ｖ−ＶＯ、Ｍｏ−ＭｏＯ2、Ｍｏ−ＭｏＯ3、Ｐｄ−ＰｄＯおよびＷ−ＷＯ3のうちの任意の二相材料から構成され得る。二相組成物では、上記金属対金属酸化物の比は、０：１００〜１００：０であり、さらに狭めれば、５０：５０〜１００：０である。しかし、好ましい材料を決定するためには、上記の基準をさらに考慮し、候補を図５〜図１０Ａおよび図１０Ｂに示しており、全ての図が、それぞれ自己説明的である。図５は、Ｔｉ／ＴｉＯ2、Ｃｒ／Ｃｒ2Ｏ3、Ｍｎ／Ｍｎ2Ｏ3、Ｍｏ／ＭｏＯ2、Ｆｅ／ＦｅＯ、Ｗ／ＷＯ3のシステムにおける高いＥＭＦ値を示す。図６はさらに、Ｔｉ／Ｔｉ2Ｏ2、Ｃｒ／Ｃｒ2Ｏ3、Ｍｎ／Ｍｎ2Ｏ3、Ｍｏ／ＭｏＯ2、およびＦｅ／ＦｅＯのシステムにおける高いエネルギー密度比を示す。図７はさらに、Ｔｉ／ＴｉＯ2、Ｃｒ／Ｃｒ2Ｏ3、Ｆｅ／ＦｅＯ、Ｍｎ／Ｍｎ2Ｏ3、およびＦｅ／ＦｅＯのシステムにおける目的の温度範囲内の高い熱力学的電気効率を示す。図８はさらに、低いほど費用が安いことを示す。費用に優れている候補は、Ｗ／ＷＯ3、Ｆｅ／ＦｅＯ、ＭｎＭｎ2Ｏ3、Ｃｕ／Ｃｕ2Ｏ、Ｔｉ／ＴｉＯ2およびＣｒ／Ｃｒ2Ｏ3である。図９はさらに、高い最大電流密度が、Ｗ／ＷＯ3、Ｆｅ／ＦｅＯ、Ｍｎ／Ｍｎ2Ｏ3、およびＣｏ／ＣｏＯのシステムで達成可能であることを示す。図１０Ａおよび図１０Ｂはさらに、Ｗ／ＷＯ3、Ｆｅ／ＦｅＯ、およびＭｎ／Ｍｎ2Ｏ3のシステムにおける高い最大蓄電能力を示す。このデータおよび他の考慮に基づき、好ましい金属の電極は好ましくは、Ｔｉ、Ｃｒ、Ｍｎ、Ｆｅ、Ｃｏ、Ｎｉ、Ｃｕ、ＭｏおよびＷのうちの少なくとも１つの単相金属材料、ならびにＴｉ−ＴｉＯ2、Ｃｒ−Ｃｒ2Ｏ3、Ｍｎ−Ｍｎ2Ｏ3、Ｆｅ−ＦｅＯ、Ｃｏ−ＣｏＯ、Ｎｉ−ＮｉＯ、Ｃｕ−Ｃｕ2Ｏ、Ｍｏ−ＭｏＯ2およびＷ−ＷＯ3のうちの任意の二相材料を含み；ここで最も好ましい材料は、Ｆｅ／ＦｅＯ、Ｍｎ／Ｍｎ2Ｏ3、Ｗ／ＷＯ3およびＭｏ／ＭｏＯ2のうちの少なくとも１つであり；ここでＷ／ＷＯ3がこの時点で主な候補である。広い観点から、金属の電極は、２つおよび３つ以上の金属で形成した合金の任意の組み合わせ、および２つおよび３つ以上の酸化物で形成した固溶体の任意の組み合わせから構成される。さらに、第二の空気電極は、ある一定の温度で一定の分圧の酸素を保持する任意の固相であってもよく、オキシダントガス供給は、任意の酸素含有ガスとすることができる。
【００２５】
金属酸化の発生−これは、酸化物スケールの形成を包含し、そして周知のとおり、放電過程の間の金属容積の膨張は、図１１に示されるように２つの平行な化学的機構で理解され得る。機構−１は、金属酸化物スケール３３を形成する、金属電極３２の固体状態の電気化学的な酸化である。この反応は、ｙＭｅ＋ｘＯ2-＝ＭｅyＯx＋２ｘｅ'として記述可能であり、好ましくは、電解質（Ｏ2-）３４と金属／電気的に導電性の酸化物スケール（ｅ'）との間の界面３５での三相の境界で生じる。機構−１は、形成された導電性の酸化物スケール、すなわちｅ'がＯ2-およびｅ'の両方を伝導する能力を有する限り、継続する。機構−２は、金属の気相酸化を含み、ここで分子Ｏ2は三相の境界において細孔中で最初に生成され、金属酸化物のスケールおよびバルク金属に対して電子を発生する。電気化学的な反応は、Ｏ2-＝１／２Ｏ2＋２ｅ'、これに続いて、気相反応ｙＭｅ＋ｘ／２Ｏ2＝ＭｅyＯxと表現可能である。この酸化プロセスの継続は、形成された酸化物のスケールの電気的特性および微細構造の両方に依存する。混合Ｏ2-およびｅ'の導体および多孔性構造は、より高速の気相酸化のための２つの好ましい要因である。２つの同時の機構によって最終的には、電極上で金属粒子の表面上で酸化物スケール３３の完全な被覆が生じる。両方の場合に関して、電流は、酸化物のスケールおよび金属粒子を通じて収集されなければならない。従って、形成された酸化物のスケールの電気的特性は、金属電極が十分機能するために極めて重要である。形成された酸化物が、電気の導体として劣る場合、酸素の流動または電流は急速に停止する。
【００２６】
図１１の電解質の界面に示される混合導電相が、金属電極のバルク中に伸ばされてもよい。図１２は、このような配置の模式図を示す。反応表面積は、かなり高められて、より高速の酸化反応速度を生じる。さらに、図１２の混合導体相３８はまた、電流収集のための追加の電子経路を提供し得る。混合導電性活性化層が無い場合は、機構−１のみが普通である。このような状況では、酸化の反応速度は、形成された酸化物のスケールの電気的な特性によって完全に支配され、全体的な酸化の反応速度は一般にそれより遅い。従って、金属電極および電解質の界面３９に位置する活性化の層は、酸化物−イオンバッテリーセルを十分に機能させるために必要である。金属電極は４０として、スケールは４１として示される。しかし、放電中の金属電極に関連する主な問題の１つは、その金属が酸化するにつれて容積が膨張することである。一般には、容積の膨張は、酸化物中の酸素分子の数によって２倍から３倍である。このような容積の変化は、下地層から離れた金属電極の潜在的な破砕を生じ、最終的には、金属電極の剥離の可能性をもたらす。破砕の問題を排除するかまたは少なくとも軽減する方法は、重要な技術上の課題となる。
【００２７】
破砕の問題を解決するための有効な技術的アプローチの１つは、電解質の延長として「骨格」を確立することであり、ここでこの骨格は、Ｏ2-およびｅ'の両方を伝導し、かつ充電過程および放電過程の両方で安定である材料の骨格である。候補材料の１つは、低い分圧の酸素で混合導体であることが公知のＣｅＯ2ベースの酸化物−イオン導体である。別の良好な候補は、電解質材料および有用な金属の混合物であって、ここで両方の相が酸化還元サイクルの際、真に容量的に安定である。図１３は、金属電極４３が混合導電性材料の骨格４４内に部分的に含まれる方法を示す。金属酸化物のスケールを４５として示す。
骨格構造の混合導体の機能は２倍である。第一に、この構造は、金属−金属酸化物粒子の容積膨張を制御するために、かつ導電性通路を中断せずに保持するのに極めて有効である。第二に、機構−１および機構−２の酸化過程が生じるための反応性部位（領域）は、有意に増大され、かなり速い酸化の反応速度をもたらし、従って蓄電能力が高い。電流４６は、混合導電性骨格構造および金属／金属酸化物相の両方を介して収集され、これが低いオーム抵抗をもたらす。
【００２８】
酸化関連の破砕を解決する別の方法は、金属電極から離れて別にセットされた電流コレクタを用いることである。図１４は、このような概念の配置を示す。金属酸化は、気相を介してのみ生じ、固体状態の電気化学的な経路を介するのではない。電解質の界面および界面の混合導体から発生したガス状のＯ2分子は、放電過程の間、逆もまた同様に充電過程の間も金属スポンジを酸化する。ここで、骨格材料は、４８として、金属電極は４９として、スケールは５０として、電流路は５１として示す。電流は、骨格材料４８を通してのみ収集される。充電／放電サイクル間の金属および金属酸化物の容積変化は、骨格構造の細孔で生じる。
【００２９】
酸化関連の破砕を解決する別の方法は、金属電極中の微小構造の濃度にグレーディングを用いることである。図１５は、この概念の配置を模式的に示す。電解質５４に近い界面の領域５３で、酸化物電解質相の濃度は、７０容積％より高く９５容積％までであり、それより上では、この酸化物相は、位置５５で示すように、金属相によって徐々に希釈され、ここでは電解質は、２５容積％〜７０容積％になる。全体の構造は、金属電極の外面で全ての金属相で終わる。このような構造であれば、酸化によるストレスは、機能的な層全体にわたって軽減される。
【００３０】
微細な骨格を形成し、かつ金属電極粒子を沈着させるために利用可能な技術は、上記の概念を実現するのに重要である。それらの１つは、例えば、十分接着された微細構造の混合導電性骨格を形成するためのプラズマスプレー法を用いることであって、この方法では、金属電極粒子などの微細な金属構成要素のマトリクスが、湿式化学法によって浸潤され得る。マトリクス中の０．０１〜１マイクロメートルのナノサイズの大きい表面積を有する金属粒子は、金属電極の反応性を有意に増大する。従って、この骨格は、微細な金属構成要素／粒子を含む。
【００３１】
本発明のセルの他の構成要素は、図２を振り返れば、空気電極およびＯ2-（酸素イオン）導体／電解質を含む。空気電極１７は、約１０マイクロメートル〜１０００マイクロメートル厚さの複合酸化物であって、ＬａＭｎＯ3、ＣａＭｎＯ3、ＬａＮｉＯ3、ＬａＣｏＯ3、ＬａＣｒＯ3（希土類の導電性混合酸化物、および／またはＣｏ、Ｎｉ、Ｃｕ、Ｆｅ、Ｃｒ、Ｍｎの酸化物およびそれらの組み合わせでドープされた）などの、ペロブスカイトファミリーのドープおよび非ドープの酸化物または酸化物の混合物を含んでもよい。
【００３２】
電解質１８は、酸素イオンを移動し、一般には、約２０マイクロメートル〜１００マイクロメートル厚さの固体イットリア安定化ジルコニアの濃密な、気密層である。
【００３３】
ここで、図１６および図１７に示されるとおり、統合した酸化物−イオンバッテリーを提供する、セルのバンクによって得られる多くの利点が存在する：
１）セルバンクおよびモジュールシステムは、かなり簡易化され得る。ガス燃料は用いられないので、ＳＯＦＣの関連のサブシステム、例えば、改質装置、脱硫器および減損燃料再循環ループは省くことが可能で、結果として、かなりの費用減少が得られる。さらに、ＳＯＦＣ中で遭遇される減損燃料および汚染空気の一般的燃焼はもはや存在しない。従って、このシステムの信頼性も、かなり改善される。
２）二倍充電した酸化物−イオンは、既存の電気的蓄電デバイスのうちでも最高の理論的エネルギー密度を可能にする。
３）酸化物−イオンバッテリー中のほとんどの金属−金属酸化物システムは、リチウム−イオンバッテリーで用いられる材料よりも優れた能力を有する。
４）全てのセルおよびモジュールの構成要素は、固体状態にあり、これによって、バッテリーシステムが必要とするメンテナンスは最小限である。
５）上昇した動作温度によって熱的に活性化される、より高速の充電および放電の速度が得られる。
６）高温での可逆的な酸化還元反応によって、各々の蓄電サイクル間の寿命の長さおよび最小限のエネルギー損失が保証される。
【００３４】
セルバンクおよびモジュールレベルで、図１６は、セラミックインターコネクション６２を介して直列で接続された、好ましくは管状の、多孔性空気電極６１によって支持される、基本的な反復性の２つの酸化物−イオンバッテリーセルユニット６０を模式的に示す。空気電極管は、ワンススルーであり、すなわち、末端のキャップがない。電極は６３として、薄膜電解質は６４として、そして不活性ガス入力および出力はそれぞれ６５および６６として示す。このデザインでは、空気電極管が一端閉鎖方式である場合に用いられるような高価な空気供給管の使用が省かれる。さらに、図１７は、多孔性金属基体、好ましくは管７１に基づく、基本的な反復性の２つの酸化物−イオンバッテリーセルユニット７０を模式的に示す。２つのセル間の電気的な接続は、大気温度で別のセルの金属基体内で１つのセルの金属電極を接続することによって達成される。金属基体の使用によって、金属電極区画の容易な包囲が可能になる。従来の溶着およびろう付けの技術が、バッテリーセルの外側チャンバを密閉するために容易に適用され得る。
【００３５】
本発明の酸化物−イオンバッテリーはまた、平坦な幾何形状のモジュール８０上に構築されてもよく、ここで図１８Ａは、このようなデザインの断面図を示す。管状の幾何形状のものと同じく、燃料も燃料システムも必要としない。バッテリーセルの基体は、空気電極カソード８１、金属電極８２、電解質８３、および中央のオキシダント／空気のチャネル８５を備えるフェライト系ステンレス鋼ベースの金属のインターコネクト８４である。図１７では、空気電極は７２として、金属の電極は７３として、電解質は、不活性ガスの入力出力をそれぞれ７５および７６として備える薄膜（フィルム）７４として、ならびに濃密金属部分は、７８として示される。図１６および図１７の両方で、不活性ガスの閉鎖チャンバは７７および７７’として示される。
【００３６】
図１８Ｂでは、デルタ型のＤＥＬＴＡ／三角形の超高密度セル９０が示される。その「三角形の構成」は、平坦なベース９２、中央の空気通路９１、任意のセラミック空気電極支持体９３、固体電解質９４、インターコネクター９５、任意のニッケルまたは他のメッキ９６および電極９７を有する図１８Ｂに示されるとおり、Δデルタのジグザグまたは波型の形状、および中空の内側９１を、オキシダントのために有するセルとして定義される。
【００３７】
図２および図３を振り返って、繰り返せば；充電過程は、放電過程の逆であり、すなわち、電解質内の酸化物−イオンが、電場のもとで、金属電極から空気電極に追いやられる。行われる電気化学的な反応は、以下で表される：
金属電極で：ＭｅyＯx＋２ｘｅ’＝yＭｅ＋ｘＯ2-
空気電極で：ｘＯ2-＝ｘ／２Ｏ2＋２ｘｅ’
全体的反応ＭｅyＯx＝ｘ／２Ｏ2＋ｙＭｅ
熱力学的に言えば、充電過程および放電過程は、可逆性でなければならない。しかし、現実の反応速度が、酸化物−イオンバッテリーの蓄電容量およびサイクルの速度を厳密に決定してしまう。充電過程に関しては、金属酸化物分解の反応速度は、特に電場のもとでは不足している。充電過程および放電過程は、不可逆的であり、これによって充電速度が遅くなり、各蓄電周期でのエネルギー損失が高くなり、従って、電気効率が低くなる。図１９は、化学的な充電の概念による、酸化物−イオンバッテリーモジュール１１０の模式図を示す。このような構成では、酸化物−イオンバッテリーは、まず放電されて、金属の第一の電極１１１において金属を酸化させる。酸化物−イオンバッテリーが完全に放電された後、次に、ガス１１５、例えば、５％のＨ2−Ｎ2混合物がこのモジュールチャンバへフラッシュされる。全ての金属酸化物類が金属中に移動された後、バッテリーは、再度、次の放電のために準備される。化学的な充電速度は、従来の電気的充電よりもかなり速いと期待される。ここで、空気の内部電極は１１２として、薄膜電解質は１１３として示す。電極および電解質を支持する、多孔性の金属の管１１４が示される。濃密管部分は１１６として示される。
【００３８】
ここで図２０を参照すると、セルのバンクを形成する、セルのグループの全体的な模式図を、少なくとも２つのセルで、詳細に示している。
【００３９】
このシステムでは、複数の酸化物−イオンセルを、有用な電力バンクに組み込む。図２０は、有用な電力バンクへ酸化物−イオンのセルを組み込むという機械的な概念を示す。セル１８０は、管板１８２に対して機械的にかつ電気的に接続される。この接続は、シートへのセルのろう付けによって行うことができる。
【００４０】
金属支持セル１８０は、このセルの一方の側で利用可能な空気電極の接点、およびこのセルの反対の側で利用可能な金属電極の接点を有するように製造される。セルの両側に電極があれば、セルの間の電気的接続が簡易になる。１つの管板は全てのセルの空気電極を一緒に接続するが、反対側の管板は、全ての金属の電極を一緒に接続する。これらの管板は、それらの間で隔離ゾーンを創出する。これは、全てのバッテリーセルを電気的に平行に置く。この管板は、ガスケットを通じてお互いから電気的に隔離されなければならない。各々の管板は、バッテリー電流について電気的導体となる。
【００４１】
空気は、酸素を提供する酸化物−イオンセルの中心を通って流れて、放電モードでイオン化される。空気は、セルの各々に対して等しい空気の流れを提供する空気プレナム１８４を通じてセルに入る。空気は、酸素を電気化学的反応に提供するだけでなく、セルを冷却もする。なぜなら放電の化学反応は、セルから除かれるべき熱を放出するからである。使用済み汚染空気がセルを離れた後、これは排気プレナム１８６中に収集される。排気プレナムはまた、各々のセルが等しい量の排気流を生じることを保証する。熱い排気は、このプレナムで収集され、次いで混合バルブに配管される。使用済みの熱い排出空気は、入ってくる新鮮な空気と混合されて、それが空気入口プレナム１８４に入る前に混合ガスを予熱する。空気は、セルを横切る軸方向の温度勾配を最小化するために予熱される必要がある。予熱温度は、２つのバルブ１８８および再循環ブロワ１９０によって制御される、入ってくる空気と混合された排気流の量によって制御される。この空気電極排気の再循環によって、外部の空気／排気の復熱装置のニーズが回避される。
【００４２】
酸素を含まないガスを、隔離の容積／ゾーンに、従って、酸化物イオンのセルの金属電極に提供して、この電極の非電気化学的な酸化を防ぐことが必要である。窒素ガスが酸素ゲッターとともに、酸素のない環境を得るために用いられ得る。窒素（Ｎ2）プレナム１９２は、この環境を提供する。このプレナムは、最初に窒素が充填される。このプレナムは、漏れなく気密でなければならないが、わずかの漏れが存在する場合、補充用の構成窒素が必要である場合もある。本バッテリーバンクの概念では、金属の電極が、金属の電極の非電気化学的な酸化を防ぐために、酸素の無い環境で保持されなければならないことを必要とする。この酸素なしの環境では、別々のプレナムがバッテリーバンクに構築されること、およびこのプレナムができる限り漏れなく気密であることが必要である。さらに、このプレナムは、バッテリーセルの金属の電極を保護するために、酸素なしのガスを充填される必要がある場合がある。このプレナムおよびガスは、バッテリーシステムのデザインを複雑にして、費用を増す。プレナムおよび酸素なしのガスのニーズを省くための１方法は、バッテリーバンクの内側の空気が金属電極を酸化することを防ぐガスの気密層で金属の電極を被覆することであろう。従って、電極層を通って移動する酸化物のみが、金属電極の酸化に関与する。金属の電極に加えることができるガス気密薄層の１つのこのような例は、酸化スカンジウムドープのジルコニアであろう。これは、バッテリーセル電極に用いるものと同じ材料である。この層は、プラズマスプレー法で塗布できる。１セットの電気的に平行な酸化物イオンのセルは、バンクに集められる。各々のバンク中のセルの数は、バッテリーシステムに必要な電流によって決定される。次いで、セルのバンクは、より高いバッテリー電圧を生じるために電気的に直列に接続される。次いで、セルの各々のバンクが前のバンクの片側にのみ電気的に接続される。他の末端は、一連の電気的な配置を確実にするために、前のバンクから電気的に隔てられる。
【００４３】
図２１は、セルのバンクの概念を示しており、ここで各々のバンクは、バッテリー動作電圧を生じるために電気的に直列に接続されている。このバンクの各々の末端は、一方の側で次のバンクに電気的に接続される。管板は、バンクの間で電流を受け渡す電気的導体として働く。バンクの反対側の末端は、前のバンクから電気的に隔離される。３つのバンク２１０を例として示しており、ここでは電子流ｅ’が進路によって示されている。
【００４４】
別の新規な概念は、組み込み型の蓄熱の使用である。放電モードでは、酸化物イオンのセル反応は、発熱性であって、熱を放出する。充電モードでは、セルの反応は、吸熱であって、熱を必要とする。Ｎ2プレナム１９２は、蓄熱媒体で充填され、この媒体は、熱を吸収し得るが、セルは放電しており、充電モードの間にセルに対してこの熱を戻す。この蓄熱概念は、バッテリーシステムの全体的な効率を大きく改善する。
【００４５】
本発明のセルのバンクの追加の利点としては以下が挙げられる：
１）重要なことに、ガス燃料を用いない。
２）大量生産されたシェルアンドチューブ型の熱交換器と同様の、高密度、低コストの酸化物イオンバッテリーモジュール構成構築技術である。
３）このバッテリーモジュールは、より高電圧を生じるための電気的に直列で接続される、平行の電流路バッテリーバンクからなる。
４）バッテリーセルと管板との間の低コストろう付けシール；このシールによって、機械的接続、電気的接続および空気環境と酸素なしの環境との間のシールが得られる。
５）管板は、電流を集め、セルの重さを支持し、かつセルのろう付けを容易にする。
６）非電気化学的な酸化を防ぐために必要である場合、バッテリーセルの金属電極側で不活性な環境を可能にする。
７）排出空気をリサイクルし、新鮮な流入する空気を予熱する。
８）充電と放電のサイクル間で蓄熱する。
９）ケースの材料は、熱膨張と適合するためにバッテリーの管の基体と同じである。
１０）電流は管の基体を通過し；収率を増大するバッテリーセルの結束を省き、高価な工程段階を省き、従って、費用を削減する。
１１）高価な工程段階を省き、収率を改善し、従って費用を削減する、バッテリーセル上に堆積されるインターコネクション層のニーズを省く。
１２）管板電極間の隔離材料が低コスト。
１３）５５０℃〜６５０℃の作動温度で、モジュール構築のための低コストのステンレス鋼材料の使用が可能になる。
１４）ワンススルーの空気デザイン；空気の供給管を省き、モジュールのデザインを簡易化し、モジュールのパーツの数を少なくする。
１５）必要に応じて、機械的な熱交換の過程を通じて入ってくる空気を直接加熱するための構成を用いることが可能。
【００４６】
図２２は、最大約５００までのセルのバンクを収容するために用いるモジュール２２０を示す。一実施形態では、モジュールの寸法は、高さ３．４ｍ×幅３．７ｍ×深さ１．９ｍである。
【産業上の利用可能性】
【００４７】
電気エネルギー蓄電のニーズは大きい。必要な蓄電の大きさは、スマートカードデバイスのミリワットから、大型の負荷平準化サブステーションの数メガワットまでにおよぶ。本明細書に記載される再充電可能な酸化物イオンバッテリーは、種々の電子的構成要素、運輸、負荷レベル、電力特性ならびに太陽光発電および風力発電などの再生可能資源の商業化のための電力蓄電の要求に応え得る。これらの再生可能なエネルギー源は、連続的に変動する傾向であるにもかかわらず、社会的には、電力の一定で信頼できる供給を必要とする。解決法は、網状規模の、効率的かつ良心的な酸化物−イオンバッテリーの電気エネルギー蓄電ネットワークの開発であって、ここではエネルギーは、局地で蓄電されて、需要と供給の予測で分配され得る。このようなシステムは、電気的な有用性のビジネスに完全な革命をもたらすであろう。
【００４８】
本発明の特定の実施形態を詳細に記載してきたが、当業者には、これらの詳細に対する種々の改変および変更が、開示の全体的な教示に照らして展開可能であるということが理解される。従って、開示される特定の実施形態は、例示でしかなく、本発明の範囲を限定しないことを意味し、本発明の範囲は、特許請求の範囲の全範囲およびその任意のかつ全ての等価物であるものとする。
【符号の説明】
【００４９】
１６  Ａ含有ガス
１７  Ａ−ガス電極
１８  Ａ導電性導体
１９  金属の電極
２０  負荷
２１  ＤＣ供給
２４  空気（オキシダント）
２５  ガス
２６  空気電極
２７  電解質
２８  金属電極
２９  セラミックインターコネクション
３０  多孔性金属基体
【図１】
0005557912.tif 000002
【図２Ａ】
0005557912.tif 000003
【図２Ｂ】
0005557912.tif 000004
【図３】
0005557912.tif 000005
【図４Ａ】
0005557912.tif 000006
【図４Ｂ】
0005557912.tif 000007
【図４Ｃ】
0005557912.tif 000008
【図５】
0005557912.tif 000009
【図６】
0005557912.tif 000010
【図７】
0005557912.tif 000011
【図８】
0005557912.tif 000012
【図９】
0005557912.tif 000013
【図１０Ａ】
0005557912.tif 000014
【図１０Ｂ】
0005557912.tif 000015
【図１１】
0005557912.tif 000016
【図１２】
0005557912.tif 000017
【図１３】
0005557912.tif 000018
【図１４】
0005557912.tif 000019
【図１５】
0005557912.tif 000020
【図１６】
0005557912.tif 000021
【図１７】
0005557912.tif 000022
【図１８Ａ】
0005557912.tif 000023
【図１８Ｂ】
0005557912.tif 000024
【図１９】
0005557912.tif 000025
【図２０】
0005557912.tif 000026
【図２１】
0005557912.tif 000027
【図２２】
0005557912.tif 000028